(57)【要約】【課題】スタンプによる印影の消失を防止できる、証券を提供する。【解決手段】本発明の証券１００は、スタンプを押印されるための証券であって、基材層２０及び表面スタンプ受像層１０を具備しており、表面スタンプ受像層が、証券の表面の少なくとも一部に露出しており、表面スタンプ受像層が、スタンプのインキに含有されている樹脂と同種の樹脂を含有している、証券である。【選択図】図１
2019018509.tif 000002
【特許請求の範囲】
【請求項１】
スタンプを押印されるための証券であって、
基材層及び表面スタンプ受像層を具備しており、
前記表面スタンプ受像層が、前記証券の表面の少なくとも一部に露出しており、
前記表面スタンプ受像層が、前記スタンプのインキに含有されている樹脂と同種の樹脂を含有している、
スタンプを押印されるための証券。
【請求項２】
前記表面スタンプ受像層が、前記証券の表面の一部にのみ形成されている、請求項１に記載の証券。
【請求項３】
前記基材層と、前記表面スタンプ受像層との間に、印刷層を更に具備している、請求項１又は２に記載の証券。
【請求項４】
前記表面スタンプ受像層上の一部に、印刷層を更に具備しており、それによって前記表面スタンプ受像層及び前記印刷層が、前記証券の表面に露出するようにされている、請求項１に記載の証券。
【請求項５】
前記表面スタンプ受像層の厚さが、０．９μｍ以上である、請求項１〜４のいずれか一項に記載の証券。
【請求項６】
前記表面スタンプ受像層が、色材を更に含有している、請求項１に記載の証券。
【請求項７】
前記表面スタンプ受像層が、固形分で１質量％以上の色材を含有している、請求項６に記載の証券。
【請求項８】
前記表面スタンプ受像層と前記基材層との間に、スタンプのインキに含有されている樹脂と同種の樹脂を含有している下地スタンプ受像層を更に具備している、請求項７に記載の証券。
【請求項９】
前記表面スタンプ受像層及び前記下地スタンプ受像層の厚さの合計が、０．９μｍ以上である、請求項８に記載の証券。
【請求項１０】
前記樹脂が、ポリビニルブチラール樹脂である、請求項１〜９のいずれか一項に記載の証券。
【請求項１１】
前記基材層が、非浸透性層を有し、かつ前記非浸透性層を被覆するようにして前記表面スタンプ受像層が存在している、請求項１〜１０のいずれか一項に記載の証券。
【請求項１２】
基材層及び表面スタンプ受像層を具備しており、
前記表面スタンプ受像層が、前記証券の表面の少なくとも一部に露出しており、
前記表面スタンプ受像層が、ポリビニルブチラール樹脂を含有している、
証券。
【請求項１３】
スタンプと証券とのセットであって、
前記スタンプが、樹脂を含有しているインキを用いるスタンプであり、
前記証券が、
基材層及び表面スタンプ受像層を具備しており、
前記表面スタンプ受像層が、前記証券の表面の少なくとも一部に露出しており、かつ
前記表面スタンプ受像層が、前記インキに含有されている樹脂と同種の樹脂を含有している、
スタンプと証券とのセット。
【発明の詳細な説明】
【技術分野】
【０００１】
本発明は、証券、特にスタンプを押印されるための証券に関する。
【背景技術】
【０００２】
近年、金券や証券等の印刷物に関しては、これらの偽造等の不正使用が問題となっているため、かかる不正使用を防止するための手段が施されていることが多い。かかる手段としては、例えば印刷物の複写を防止するための手段が挙げられる。
【０００３】
特許文献１には、被印刷基材上の下地印刷塗膜上に、パール顔料を含有するパールインキを用いて形成されたパール印刷塗膜が少なくとも一層以上積層されていることを特徴とするパール調印刷物が開示されている。特許文献１では、パール調印刷物は、見た目の色相とカラーコピーで再現される色相とが異なるため、カラーコピーによる偽造を防止するのに有効であるとしている。
【先行技術文献】
【特許文献】
【０００４】
【特許文献１】特開２００１−２６０５１７号公報
【発明の概要】
【発明が解決しようとする課題】
【０００５】
証券の用途によっては、使用実績を示すために券面表面にスタンプで押印することにより印影を形成し、この印影の有無により使用済みであるか否か等の判断が行われることがある。しかしながら、溶剤や洗剤等を用いてこの印影を擦過することで、券面に痕跡を残さず、印影だけを消失させ、それによって証券を再利用する不正がなされることがある。このような不正は、特許文献１に記載されている偽造防止手段によっては対応できないため、印影の消失を防止するための別途の手段が必要となる。
【０００６】
したがって、スタンプによる印影の消失を防止できる証券を提供する必要性が存在する。
【課題を解決するための手段】
【０００７】
本発明者らは、鋭意検討したところ、以下の手段により上記課題を解決できることを見出して、本発明を完成させた。すなわち、本発明は、下記のとおりである：
〈１〉  スタンプを押印されるための証券であって、
基材層及び表面スタンプ受像層を具備しており、
上記表面スタンプ受像層が、上記証券の表面の少なくとも一部に露出しており、
上記表面スタンプ受像層が、上記スタンプのインキに含有されている樹脂と同種の樹脂を含有している、
スタンプを押印されるための証券。
〈２〉  上記表面スタンプ受像層が、上記証券の表面の一部にのみ形成されている、上記〈１〉項に記載の証券。
〈３〉  上記基材層と、上記表面スタンプ受像層との間に、印刷層を更に具備している、上記〈１〉又は〈２〉項に記載の証券。
〈４〉  上記表面スタンプ受像層上の一部に、印刷層を更に具備しており、それによって上記表面スタンプ受像層及び上記印刷層が、上記証券の表面に露出するようにされている、上記〈１〉項に記載の証券。
〈５〉  上記表面スタンプ受像層の厚さが、０．９μｍ以上である、上記〈１〉〜〈４〉項のいずれか一項に記載の証券。
〈６〉  上記表面スタンプ受像層が、色材を更に含有している、上記〈１〉項に記載の証券。
〈７〉  上記表面スタンプ受像層が、固形分で１質量％以上の色材を含有している、上記〈６〉項に記載の証券。
〈８〉  上記表面スタンプ受像層と上記基材層との間に、スタンプのインキに含有されている樹脂と同種の樹脂を含有している下地スタンプ受像層を更に具備している、上記〈７〉項に記載の証券。
〈９〉  上記表面スタンプ受像層及び上記下地スタンプ受像層の厚さの合計が、０．９μｍ以上である、上記〈８〉項に記載の証券。
〈１０〉  上記樹脂が、ポリビニルブチラール樹脂である、上記〈１〉〜〈９〉項のいずれか一項に記載の証券。
〈１１〉  上記基材層が、非浸透性層を有し、かつ上記非浸透性層を被覆するようにして上記表面スタンプ受像層が存在している、上記〈１〉〜〈１０〉項のいずれか一項に記載の証券。
〈１２〉  基材層及び表面スタンプ受像層を具備しており、
上記表面スタンプ受像層が、上記証券の表面の少なくとも一部に露出しており、
上記表面スタンプ受像層が、ポリビニルブチラール樹脂を含有している、
証券。
〈１３〉  スタンプと証券とのセットであって、
上記スタンプが、樹脂を含有しているインキを用いるスタンプであり、
上記証券が、
基材層及び表面スタンプ受像層を具備しており、
上記表面スタンプ受像層が、上記証券の表面の少なくとも一部に露出しており、かつ
上記表面スタンプ受像層が、上記樹脂と同種の樹脂を含有している、
スタンプと証券とのセット。
【発明の効果】
【０００８】
本発明によれば、スタンプによる印影の消失を防止できる証券を提供することができる。
【図面の簡単な説明】
【０００９】
【図１】図１は、本発明の証券の側面断面図である。
【図２】図２は、従来の証券にスタンプを押印した場合の概略図である。
【図３】図３は、本発明の証券にスタンプを押印した場合の概略図である。
【図４】図４は、表面スタンプ受像層が、証券の表面の一部にのみ形成されている証券の一つの態様の上面図である。
【図５】図５は、表面スタンプ受像層が、証券の表面の一部にのみ形成されている証券の一つの態様の上面図である。
【図６】図６は、印刷層を更に有する本発明の証券の側面断面図である。
【図７】図７は、下地スタンプ受像層を有する、本発明の証券の側面断面図である。
【発明を実施するための形態】
【００１０】
《証券：第一の態様》
図１に示すように、本発明の第一の態様の証券（１００）は、スタンプを押印されるための証券であって、基材層（２０）及び表面スタンプ受像層（１０）を具備しており、表面スタンプ受像層（１０）が、証券（１００）の表面の少なくとも一部に露出しており、表面スタンプ受像層（１０）が、スタンプのインキに含有されている樹脂と同種の樹脂を含有している、証券である。
【００１１】
上記構成によれば、スタンプによる印影の消失を防止できる証券を提供することができる。このことを、図２及び３を参照して説明する。
【００１２】
まず、スタンプのインキに含有されている樹脂と同種の樹脂を表面層が含有していない従来の証券に関し、図２を参照して説明する。
【００１３】
図２（ａ）に示すように、従来の証券（１００’）の表面層（１０’）上にスタンプを押印して印影（５０）を付した場合、図２（ｂ）に示すように、印影（５０）は、表面層（１０’）とは別の層として定着する。したがって、溶剤等を用いてこの印影（５０）を擦過すると、図２（ｃ）に示すように、印影（５０）が表面層（１０’）から消失する。
【００１４】
次いで、スタンプのインキに含有されている樹脂と同種の樹脂を表面スタンプ受像層が含有している本発明の証券に関し、図３を参照して説明する。
【００１５】
本発明の証券（１００）の表面スタンプ受像層（１０）上にスタンプを押印して印影（５０）を付した場合、図３（ｂ）に示すように、印影（５０）が表面スタンプ受像層（１０）中に固定される。
【００１６】
理論に拘束されることを望まないが、これは、スタンプのインキが上記の樹脂及びこの樹脂を溶解している溶剤を含有しており、この溶剤が、表面スタンプ受像層を溶解させてスタンプのインキ全体を層中に浸透させ、かつスタンプのインキの樹脂と表面スタンプ受像層に含有される樹脂とが親和することによるものと考えられる。なお、かかる溶剤としては、乳酸メチル、乳酸エチル、乳酸ノルマルプロピル、乳酸イソプロピルといった乳酸アルキルエステル等の速乾性溶剤が広く用いられている。
【００１７】
その結果、溶剤等を用いてこの固定された印影（５０）を擦過した場合でも、図３（ｃ）に示すように、印影（５０）が表面スタンプ受像層（１０）中に固定されたままで残存することとなる。したがって、溶剤等を用いて擦過を経た後であっても、証券を目視した者は、スタンプの押印が済んでいることを容易に認識できる。
【００１８】
以下では、本発明の各構成要素について説明する。
【００１９】
〈基材層〉
基材層としては、他の層を積層できる基材であれば随意の基材を用いることができる。しかしながら、基材層が、スタンプのインキを層内に浸透させない非浸透性層を有する場合、ここにはスタンプのインキが浸透せず、溶剤等でふき取ったときに、スタンプが消失しやすい。したがって、本発明の表面スタンプ受像層がより有益となるのは、非浸透性層を被覆するようにして表面スタンプ受像層が存在している場合である。
【００２０】
非浸透性層としては、例えば樹脂フィルム又は樹脂コート層を用いることができ、したがって非浸透性層を有する基材層としては、コート紙等を用いることができる。
【００２１】
〈表面スタンプ受像層〉
表面スタンプ受像層は、証券の表面の少なくとも一部に露出している層であり、スタンプのインキに含有されている樹脂と同種の樹脂を含有している。
【００２２】
既に言及したように、表面スタンプ受像層により、スタンプによる印影の消失を防止できる。しかしながら、押印の際に供給されるインキの量を吸収するのに十分な厚さではない場合、スタンプのインキにより表面スタンプ受像層が劣化し、それによって溶剤等を用いて印影を激しく擦過したとき等に、固定された印影が表面スタンプ受像層ごと消失することがある。
【００２３】
現存するインキ浸透印を用いた１回の押印により供給されるインキの量を考慮すると、表面スタンプ受像層の厚さは、０．９μｍ以上、１．０μｍ以上、又は１．２μｍ以上であることが好ましい。また、この厚さは、３．０μｍ以下、２．５μｍ以下、又は２．０μｍ以下であることが、証券のコストを抑える観点から好ましい。
【００２４】
表面スタンプ受像層が色材を含有する場合、色材の含有率は、一つの態様においては、１質量％以上、３質量％以上、５質量％以上、７質量％以上、又は１０質量％以上であることができ、また４０質量％以下、３０質量％以下、又は２０質量％以下であることができる。
【００２５】
表面スタンプ受像層が色材を含有している場合には、固定された印影が、溶剤を用いる擦過等によって表面スタンプ受像層ごと消失したときに、表面スタンプ受像層が除去されたこと、すなわち不正が行われたことが目視によって観察できる。なお、色材としては、印刷層に関して下記で説明するものを用いることができる。
【００２６】
表面スタンプ受像層は、例えばオフセット印刷、グラビア印刷、シルク印刷、フレキソ印刷、活版印刷、凹版印刷、インクジェット印刷、コーター等により積層させることができ、中でもグラビア印刷が、生産効率の観点から好ましい。
【００２７】
なお、表面スタンプ受像層は、証券の表面の一部のみに形成されていてもよい。この場合、スタンプを押印したときに、スタンプによる印影の一部が表面スタンプ受像層上に形成され、かつスタンプによる印影の他の一部が、表面スタンプ受像層がない位置に形成されるようにすることができる。したがって、擦過等によって印影を除去しようとすると、一部が消失し、一部が残存する。この場合、表面スタンプ受像層は、地紋状に形成されていてもよい。
【００２８】
具体的には、図４（ａ）及び図５（ａ）に示すように、表面スタンプ受像層（１０）が、証券（１００）の表面の一部のみに形成されている場合、図４（ｂ）及び図５（ｂ）に示すように、スタンプを押印したときに、スタンプによる印影（５０）の一部が表面スタンプ受像層（１０）上に形成され、かつスタンプによる印影（５０）の他の一部が、表面スタンプ受像層（１０）がない位置に形成されるようにすることができる。したがって、擦過等によって印影（５０）を除去しようとすると、図４（ｃ）及び図５（ｃ）に示すように、一部が消失し、一部が残存する。
【００２９】
｛樹脂｝
表面スタンプ受像層の樹脂としては、押印に用いるスタンプのインキに含有されている樹脂に応じ、これと同種の樹脂を選択することができる。ここで、本発明において、樹脂が同種であるとは、樹脂を構成するモノマーの種類が互いに同一であることを意味する。このような樹脂を表面スタンプ受像層の樹脂として用いることにより、スタンプのインキに含有されている樹脂を溶解させるためにインキに含有されている溶剤によって、表面スタンプ受像層の樹脂を溶解させることができ、かつスタンプのインキに含有されている樹脂と表面スタンプ受像層の樹脂とが互いに相溶することとなる。
【００３０】
現在広く流通しているスタンプのインキには、ポリビニルブチラール樹脂が含有されているため、この樹脂としては、ポリビニルブチラール樹脂を用いることが、汎用性の観点から好ましい。
【００３１】
（ポリビニルブチラール樹脂）
ポリビニルブチラール樹脂は、ポリビニルアルコールにブチルアルデヒドを反応させることにより生成した（コ）ポリマーである。具体的には、この樹脂は、以下の式で表されるコポリマーである。
【化１】
2019018509.tif 000003
【００３２】
〈印刷層〉
本発明の証券は、印刷層を有していてもよい。印刷層（３０）は、図６（ａ）に示すように、基材層（２０）と、表面スタンプ受像層（１０）との間に存在することができるか、又は図６（ｂ）に示すように、表面スタンプ受像層（１０）上の一部に存在し、それによって表面スタンプ受像層（１０）及び印刷層（３０）が、証券（１００）の表面に露出するようにすることができる随意の層である。
【００３３】
印刷層は、ベタ印刷層であってもよく、文字印刷、記号印刷等の情報印刷層であっても、地紋印刷層、彩紋印刷層等のパターン印刷層であってもよい。また、印刷層としては、パール印刷層、着色印刷層等が挙げられる。印刷層としては、これらの印刷層を単独で用いてもよく、又は組み合わせて用いてもよい。
【００３４】
〈印刷層：パール印刷層〉
パール印刷層は、バインダー樹脂、及びパール材を含有している印刷層であることができる。パール材は、バインダー樹脂に分散していてよい。
【００３５】
パール印刷層中のパール材の含有率は、印刷層全体の質量を基準として、１質量％以上、３質量％以上、５質量％以上、７質量％以上、又は１０質量％以上であることができ、また４０質量％以下、３０質量％以下、又は２０質量％以下であることができる。
【００３６】
｛パール材｝
パール材としては、通常のパール印刷で使用されるマイカをベースとしたマイカパール（例：ＭＥＲＣＫ社のＩｒｉｏｄｉｎシリーズ、ｓｏｌａｒｆｌａｉｒシリーズ、日本光研工業社のＰＥＡＲＬ  ＧＬＡＺＥシリーズ、ＴＷＩＮＣＬＥ  ＰＥＡＲＬシリーズ）ガラスフレークをベースとしたガラスパール（ＭＥＲＣＫ社のＭｉｒａｖａｌシリーズ、日本板硝子社のメタシャインシリーズ）、アルミナフレークをベースとしたアルミナパール（ＭＥＲＣＫ社のＸｉｒａｌｌｉｃシリーズ）の他に、２色性パール（ＭＥＲＣＫ社のＣｏｌｏｒｓｔｒｅａｍシリーズ、東洋アルミニウム社のコスミカラー）も使用できる。
【００３７】
｛バインダー樹脂｝
バインダー樹脂としては、通常の印刷インキで使用される随意の樹脂を用いることができ、例えば、シェラックやマツ油、琥珀などの天然樹脂、天然樹脂の誘導体としてロジン、ロジン変性マレイン酸樹脂、硝化綿及び繊維素誘導体、ポリアミド樹脂、石油樹脂、環化ゴム、塩化ゴム、塩素化ポリプロピレン、ウレタン樹脂、エポキシ樹脂、ポリエステル樹脂、アクリル樹脂、塩化ビニル樹脂、ブチラール樹脂、塩化ビニリデン樹脂、スチレン系樹脂、マレイン酸系樹脂等、並びにこれらの共重合体を用いることができる。
【００３８】
〈印刷層：着色印刷層〉
着色印刷層は、バインダー樹脂、及び色材を含有している印刷層であることができる。色材は、バインダー樹脂に分散していてよい。バインダー樹脂としては、パール印刷層に関して挙げたバインダー樹脂を用いることができる。
【００３９】
着色印刷層中の色材の含有率は、印刷層全体の質量を基準として、１質量％以上、３質量％以上、５質量％以上、７質量％以上、又は１０質量％以上であることができ、また４０質量％以下、３０質量％以下、又は２０質量％以下であることができる。
【００４０】
｛色材｝
色材としては、例えば無機顔料、有機顔料、染料、トナー用有機色素等が挙げられる。
【００４１】
無機顔料としては、黄鉛、亜鉛黄、紺青、硫酸バリウム、カドミウムレッド、酸化チタン、亜鉛華、アルミナホワイト、炭酸カルシウム、群青、グラファイト、アルミニウム粉、ベンガラ、バリウムフェライト、銅と亜鉛の合金粉、ガラス粉、カーボンブラック等が挙げられる。
【００４２】
有機顔料としては、例えば、β−ナフトール系顔料、β−オキシナフトエ酸系顔料、β−オキシナフトエ酸系アニリド系顔料、アセト酢酸アニリド系顔料、ピラゾロン系顔料などの溶性アゾ顔料；β−ナフトール系顔料、β−オキシナフトエ酸アニリド系顔料、アセト酢酸アニリド系モノアゾ、アセト酢酸アニリド系ジスアゾ、ピラゾロン系顔料などの不溶性アゾ顔料；銅フタロシアニンブルー、ハロゲン化（例えば、塩素又は臭素化）銅フタロシアニンブルー、スルホン化銅フタロシアニンブルー、金属フリーフタロシアニンなどのフタロシアニン系顔料；キナクリドン系顔料、ジオキサジン系顔料、スレン系顔料（ピラントロン、アントアントロン、インダントロン、アントラピリミジン、フラバントロン、チオインジゴ、アントラキノン、ペリノン、ペリレンなど）、イソインドリノン系顔料、金属錯体系顔料、キノフタロン系顔料などの多環式又は複素環式顔料などが挙げられる。
【００４３】
また、有機顔料は、レーキ顔料を含むものであることができる。一般に、レーキ顔料は、染料を無機顔料又は体質顔料に染め付けることにより得られるものであり、無機顔料又は体質顔料の水不溶性に応じて、レーキ顔料も水不溶性を有する。レーキ顔料としては、例えば、ＢＡＳＦ社から入手可能なファナル（ＦＡＮＡＬ、登録商標）カラーシリーズなどが挙げられる。
【００４４】
染料としては、例えば、アゾ染料、アゾ染料とクロムの錯塩、アントラキノン染料、インジゴ染料、フタロシアニン染料、キサンテン系染料、チアジン系染料などが挙げられる。
【００４５】
トナー用有機色素は、トナーに含有させることができる有機色素であり、着色剤の一般的な特性に加えて帯電性を有する。トナー用有機色素としては、染料又は有機顔料を用いることができるが、透明性及び着色力の観点から染料が好ましい。
【００４６】
〈下地スタンプ受像層〉
下地スタンプ受像層は、スタンプのインキに含有されている樹脂と同種の樹脂を含有している随意の層である。樹脂としては、表面スタンプ受像層に関して挙げた樹脂を用いることができる。
【００４７】
図７に示すように、下地スタンプ受像層（１４）は、表面スタンプ受像層（１０）と基材層（２０）との間に存在することができる層である。この下地スタンプ受像層（１４）の存在により、表面スタンプ受像層（１０）を表面に固定すること、及び／又は下地スタンプ受像層（１４）自体がスタンプのインキを吸収して固定することができる。
【００４８】
本発明の証券が下地スタンプ受像層を有する場合、表面スタンプ受像層及び下地スタンプ受像層の厚さの合計は、０．９μｍ以上、１．０μｍ以上、又は１．２μｍ以上であることが、スタンプのインキにより表面スタンプ受像層が劣化し、それによって表面スタンプ受像層及び下地スタンプ受像層がインクごと剥離されないようにする観点から好ましい。また、この厚さの合計は、３．０μｍ以下、２．５μｍ以下、又は２．０μｍ以下であることが、証券のコストを抑える観点から好ましい。
【００４９】
《証券：第二の態様》
本発明の第二の態様の証券は、基材層及び表面スタンプ受像層を具備しており、
表面スタンプ受像層が、証券の表面の少なくとも一部に露出しており、
表面スタンプ受像層が、ポリビニルブチラール樹脂を含有している、
証券である。
【００５０】
上記構成によれば、第一の態様の場合と同様に、ポリビニルブチラール樹脂を含有しているインキを用いるスタンプによる印影の消失を防止できる、証券を提供することができる。
【００５１】
基材層、並びに表面スタンプ受像層の樹脂以外の構成及びポリビニルブチラール樹脂としては、第一の態様の証券に関して挙げたものを用いることができる。
【００５２】
《セット》
本発明のセットは、スタンプと証券とのセットであって、
スタンプが、樹脂を含有しているインキを用いるスタンプであり、
証券が、
基材層及び表面スタンプ受像層を具備しており、
表面スタンプ受像層が、証券の表面の少なくとも一部に露出しており、かつ
表面スタンプ受像層が、インキに含有されている樹脂と同種の樹脂を含有している、
スタンプと証券とのセットである。
【００５３】
樹脂を含有しているインキを用いるスタンプは、例えば、インキ浸透印のように、インキを内部に充填するスタンプであってもよく、又は樹脂を含有しているインキを浸み込ませた朱肉を用いるスタンプであってもよい。
【００５４】
セットにおける証券の各構成要素としては、第一の態様の証券に関して挙げたものを用いることができる。
【実施例】
【００５５】
実施例及び比較例により本発明を具体的に説明するが、本発明は、これらに限定されるものではない。
【００５６】
《消失試験１：表面スタンプ受像層の樹脂を変更した試験》
〈サンプルの作製〉
｛実施例１｝
基材層としてのコート紙（ジャンダルコート、中越パルプ工業社）上に、ポリビニルブチラール樹脂を含有している樹脂組成物を、乾燥膜厚が１．４μｍとなるように塗工して表面スタンプ受像層を形成し、実施例１のサンプルを得た。塗工には、メーターバー（メータバーコーティング＃０、ＲＫ  Ｐｒｉｎｔ  Ｃｏａｔ  Ｉｎｓｔｒｕｍｅｎｔｓ社）及び塗工機（塗工機III、井元製作所社）を用いた。
【００５７】
｛比較例１−１｝
表面スタンプ受像層を形成しなかったことを除き、実施例１と同様にして、比較例１−１のサンプルを得た。
【００５８】
｛比較例１−２｝
表面スタンプ受像層を、ポリエステルウレタン樹脂を含有している樹脂組成物（ＮＬＪ−１、櫻宮化学社）を、乾燥膜厚が６．９μｍとなるように塗工して形成したものに変更したことを除き、実施例１と同様にして、比較例１−２のサンプルを得た。
【００５９】
｛比較例１−３｝
表面スタンプ受像層を、ポリエステル樹脂を含有している樹脂組成物（Ｉ型クリヤー、櫻宮化学社）を、乾燥膜厚が４．２μｍとなるように塗工して形成したものに変更したことを除き、実施例１と同様にして、比較例１−３のサンプルを得た。
【００６０】
｛比較例１−４｝
表面スタンプ受像層を、硝化綿・ポリアミド樹脂を含有している樹脂組成物（ピクセス樹脂、Ｔ＆Ｋ  ＴＯＫＡ社）を、乾燥膜厚が４．２μｍとなるように塗工して形成したものに変更したことを除き、実施例１と同様にして、比較例１−４のサンプルを得た。
【００６１】
〈評価〉
作製したサンプルに、ポリビニルブチラール樹脂を含有しているスタンプのインキ（Ｘｓｔａｍｐｅｒ（登録商標）  補充インキ  チケッター用、シヤチハタ社）を充填したインキ浸透印（Ｘｓｔａｍｐｅｒ（登録商標）  チケッター、シヤチハタ社）を用いて捺印し、１０分間放置して印影を乾燥させた。乾燥させた印影を、中性洗剤（ママレモン（登録商標）、ライオン社）を浸した綿棒を用いて擦過させた。以下の表１においては、印影が消失しなかったものを○、印影が表面スタンプ受像層と一体として剥離されたものを△、印影が溶出して消失したものを×とした。
【００６２】
結果を表１に示す。
【００６３】
【表１】
2019018509.tif 000004
【００６４】
表１から、スタンプのインキに含有されているポリビニルブチラール樹脂を含有している実施例１のサンプルは、印影を層内に固定できることが理解できよう。これに対して、比較例１−１〜１−４のサンプルは、インキが表面スタンプ受像層に定着することなく消失したことが理解できよう。
【００６５】
《消失試験２：表面スタンプ受像層の厚さを変更した試験》
〈サンプルの作製〉
｛実施例２−１｝
基材層としてのポリエチレンテレフタレート（ＰＥＴ）フィルム（ＣＤ９４２＃７５、アネックス社）上に、ポリビニルブチラール樹脂を含有している樹脂組成物を、乾燥膜厚が０．２μｍとなるように塗工して表面スタンプ受像層を形成し、実施例２−１のサンプルを得た。塗工には、メーターバー（メータバーコーティング＃０、ＲＫ  Ｐｒｉｎｔ  Ｃｏａｔ  Ｉｎｓｔｒｕｍｅｎｔｓ社）及び塗工機（塗工機III、井元製作所社）を用いた。
【００６６】
｛実施例２−２｝
表面スタンプ受像層の乾燥膜厚を０．６μｍに変更したことを除き、実施例２−１と同様にして、実施例２−２のサンプルを作製した。
【００６７】
｛実施例２−３｝
表面スタンプ受像層の乾燥膜厚を０．９μｍに変更したことを除き、実施例２−１と同様にして、実施例２−３のサンプルを作製した。
【００６８】
｛実施例２−４｝
表面スタンプ受像層の乾燥膜厚を１．１μｍに変更したことを除き、実施例２−１と同様にして、実施例２−４のサンプルを作製した。
【００６９】
｛実施例２−５｝
表面スタンプ受像層の乾燥膜厚を１．８μｍに変更したことを除き、実施例２−１と同様にして、実施例２−５のサンプルを作製した。
【００７０】
｛実施例２−６｝
表面スタンプ受像層の乾燥膜厚を２．１μｍに変更したことを除き、実施例２−１と同様にして、実施例２−６のサンプルを作製した。
【００７１】
｛比較例２｝
表面スタンプ受像層を形成しなかったことを除き、実施例２−１と同様にして、比較例２のサンプルを得た。
【００７２】
〈評価〉
作製したサンプルを、消失試験１と同様にして評価した。以下の表２においては、印影が消失しなかったものを○、印影が表面スタンプ受像層と一体として剥離されたものを△、印影がサンプルに定着せず、消失したものを×とした。
【００７３】
結果を表２に示す。
【００７４】
【表２】
2019018509.tif 000005
【００７５】
表２から、ポリビニルブチラールを含有している本発明の表面スタンプ受像層が、印影を層内に定着できることが理解できよう。特に、現在用いられているインキ浸透印を用いて押印した場合、表面スタンプ受像層の厚さが０．９μｍ以上である場合に、表面スタンプ受像層が剥離することなく印影を固定できることが理解できよう。なお、表面スタンプ受像層が０．６μｍ以下である場合、表面スタンプ受像層は、印影と共に剥離されたが、表面スタンプ受像層が色材を含有している場合には、表面スタンプ受像層の剥離が生じたことを目視によって観察できることが予測できよう。
【００７６】
《消失試験３：下地スタンプ受像層を有する態様》
〈サンプルの作製〉
｛実施例３−１｝
基材層としてのコート紙（ジャンダルコート、中越パルプ工業社）上に、ポリビニルブチラール樹脂を含有している樹脂組成物を、乾燥膜厚が０．９μｍとなるように塗工して下地スタンプ受像層を形成し、その上にポリビニルブチラール樹脂を含有している樹脂組成物を、乾燥膜厚が０．９μｍとなるように塗工して表面スタンプ受像層を形成して、実施例３−１のサンプルを得た。塗工には、メーターバー（メータバーコーティング＃０、ＲＫ  Ｐｒｉｎｔ  Ｃｏａｔ  Ｉｎｓｔｒｕｍｅｎｔｓ社）及び塗工機（塗工機III、井元製作所社）を用いた。
【００７７】
｛比較例３−１｝
表面スタンプ受像層を、ポリエステル樹脂を含有している樹脂組成物（Ｉ型クリヤー、櫻宮化学社）を、乾燥膜厚が０．９μｍとなるように塗工して形成したものに変更したことを除き、実施例３−１と同様にして、比較例３−１のサンプルを得た。
【００７８】
｛比較例３−２｝
表面スタンプ受像層を、硝化綿・ポリアミド樹脂を含有している樹脂組成物（ピクセス樹脂、Ｔ＆Ｋ  ＴＯＫＡ社）を、乾燥膜厚が０．９μｍとなるように塗工して形成したものに変更したことを除き、実施例３−１と同様にして、比較例３−２のサンプルを得た。
【００７９】
〈評価〉
作製したサンプルを、消失試験１と同様にして評価した。以下の表３においては、印影が消失しなかったものを○、印影が表面スタンプ受像層と一体として剥離されたものを△、印影がサンプルに定着せず、消失したものを×とした。
【００８０】
結果を表３に示す。
【００８１】
【表３】
2019018509.tif 000006
【００８２】
表３から、下地スタンプ受像層がスタンプのインキに含有されているポリビニルブチラール樹脂を含有していたとしても、表面に露出している表面スタンプ受像層がこの樹脂を含有していない場合には、印影が残存していないことが確認できよう。したがって、印影を定着させるためには、表面に露出している層が、スタンプのインキに含有されている樹脂を含有している必要があることが理解できよう。
【００８３】
《消失試験４：表面スタンプ受像層が色材を含有している態様》
〈サンプルの作製〉
｛実施例４−１｝
基材層（ジャンダルコート、中越パルプ工業社）上に、ポリビニルブチラール樹脂を含有している樹脂組成物を、乾燥膜厚が０．９μｍとなるように塗工して下地スタンプ受像層を形成した。次いで、色材としての銅フタロシアニングリーンと、ポリビニルブチラール樹脂を含有している樹脂組成物とを、色材が１０質量％となるように混合し、これを乾燥膜厚が０．９μｍとなるように下地スタンプ受像層上に地紋状に塗工して、下地スタンプ受像層及び表面スタンプ受像層の両方がサンプルの表面に露出するようにして表面スタンプ受像層を形成し、実施例４−１のサンプルを得た。塗工には、メーターバー（メータバーコーティング＃０、ＲＫ  Ｐｒｉｎｔ  Ｃｏａｔ  Ｉｎｓｔｒｕｍｅｎｔｓ社）及び塗工機（塗工機III、井元製作所社）を用いた。
【００８４】
｛比較例４−１｝
表面スタンプ受像層及び下地スタンプ受像層を形成しなかったことを除き、実施例４−１と同様にして、比較例４−１のサンプルを得た。
【００８５】
〈評価〉
作製したサンプルを、消失試験１と同様にして評価した。
【００８６】
結果を表４に示す。
【００８７】
【表４】
2019018509.tif 000007
【００８８】
表４から、表面スタンプ受像層が色材を含有している場合であっても、印影が定着していることから、表面に露出している層が、スタンプのインキに含有されている樹脂を含有しており、一定の厚みを有していれば、色材を含んでいても印影を定着できることが理解できよう。
【符号の説明】
【００８９】
１０    表面スタンプ受像層
１０’    従来の証券の表面層
１４    下地スタンプ受像層
２０    基材層
３０    印刷層
５０    印影
１００    本発明の証券
１００’    従来の証券
【図１】
2019018509.tif 000008
【図２】
2019018509.tif 000009
【図３】
2019018509.tif 000010
【図４】
2019018509.tif 000011
【図５】
2019018509.tif 000012
【図６】
2019018509.tif 000013
【図７】
2019018509.tif 000014